(57)【要約】【課題】不飽和炭化水素の新規製造方法として、アルカンから不飽和炭化水素を効率良く得ることが可能な、不飽和炭化水素の製造方法を提供すること。【解決手段】アルカン及びスチームを含む原料ガスを脱水素触媒に接触させて、オレフィン及び共役ジエンからなる群より選択される少なくとも一種の不飽和炭化水素を含む生成ガスを得る脱水素工程を備え、脱水素触媒が、Ｇａ、Ｉｎ及びＴｌからなる群より選択される少なくとも一種の金属元素並びにＰｔを含有し、脱水素触媒における上記金属元素の含有量が、脱水素触媒の全量基準で０．１〜５質量％であり、脱水素触媒におけるＰｔの含有量が、脱水素触媒の全量基準で０．９質量％以上である、不飽和炭化水素の製造方法。【選択図】なし【特許請求の範囲】
【請求項１】
アルカン及びスチームを含む原料ガスを脱水素触媒に接触させて、オレフィン及び共役ジエンからなる群より選択される少なくとも一種の不飽和炭化水素を含む生成ガスを得る脱水素工程を備え、
前記脱水素触媒が、Ｇａ、Ｉｎ及びＴｌからなる群より選択される少なくとも一種の金属元素並びにＰｔを含有し、
前記脱水素触媒における前記金属元素の含有量が、前記脱水素触媒の全量基準で０．１〜５質量％であり、
前記脱水素触媒における前記Ｐｔの含有量が、前記脱水素触媒の全量基準で０．９質量％以上である、不飽和炭化水素の製造方法。
【請求項２】
前記脱水素触媒がＩｎを含む、請求項１に記載の製造方法。
【請求項３】
前記脱水素触媒が、前記金属元素及び前記Ｐｔを担持する担体を更に含有し、
前記担体が、スピネル構造を有するＭｇＡｌ２Ｏ４を含む、請求項１又は２に記載の製造方法。
【請求項４】
前記脱水素触媒が、塩素原子を含まない金属源を用いて前記金属元素及び前記Ｐｔを担体に担持させた触媒である、請求項１〜３のいずれか一項に記載の製造方法。
【請求項５】
前記脱水素触媒における前記金属元素の含有量が、前記脱水素触媒の全量基準で０．３〜２質量％である、請求項１〜４のいずれか一項に記載の製造方法。
【請求項６】
前記原料ガス中、前記スチームの前記アルカンに対するモル比が１．５〜４である、請求項１〜５のいずれか一項に記載の製造方法。
【請求項７】
前記アルカンがブタンであり、前記オレフィンがブテンであり、前記共役ジエンがブタジエンである、請求項１〜６のいずれか一項に記載の製造方法。
【請求項８】
前記生成ガスが少なくともオレフィンを含み、
前記生成ガスを第二の脱水素触媒に接触させて、前記生成ガス中のオレフィンの少なくとも一部を共役ジエンに変換する第二の脱水素工程を更に備える、請求項１〜７のいずれか一項に記載の製造方法。
【発明の詳細な説明】
【技術分野】
【０００１】
本発明は、不飽和炭化水素の製造方法に関する。
【背景技術】
【０００２】
近年のアジアを中心としてモータリゼーションによって、ブタジエンをはじめとする不飽和炭化水素は、合成ゴムの原料等として需要の増加が見込まれている。ブタジエンの製造方法としては、例えば、脱水素触媒を用いたｎ−ブタンの直接脱水素化反応により共役ジエンを製造する方法（特許文献１）、ｎ−ブテンの酸化的脱水素化反応により共役ジエンを製造する方法（特許文献２〜４）が知られている。
【先行技術文献】
【特許文献】
【０００３】
【特許文献１】特開２０１４−２０５１３５号公報
【特許文献２】特開昭５７−１４０７３０号公報
【特許文献３】特開昭６０−１１３９号公報
【特許文献４】特開２００３−２２０３３５号公報
【発明の概要】
【発明が解決しようとする課題】
【０００４】
不飽和炭化水素の需要増加に伴って、製造装置の要求特性、運転コスト、反応効率等の特色の異なる、多様な不飽和炭化水素の製造方法の開発が求められている。
【０００５】
本発明は、不飽和炭化水素の新規製造方法として、アルカンから不飽和炭化水素を効率良く得ることが可能な、不飽和炭化水素の製造方法を提供することを目的とする。
【課題を解決するための手段】
【０００６】
本発明者らは、特定の担体に特定の金属元素を担持させた触媒によって、アルカンを不飽和炭化水素に効率良く変換することができることを見出し、本発明を完成させるに至った。
【０００７】
本発明の一側面は、アルカン及びスチームを含む原料ガスを脱水素触媒に接触させて、オレフィン及び共役ジエンからなる群より選択される少なくとも一種の不飽和炭化水素を含む生成ガスを得る脱水素工程を備える、不飽和炭化水素の製造方法に関する。この製造方法において、脱水素触媒は、Ｇａ、Ｉｎ及びＴｌからなる群より選択される少なくとも一種の金属元素並びにＰｔを含有する。また、脱水素触媒における上記金属元素の含有量は、脱水素触媒の全量基準で０．１〜５質量％であり、脱水素触媒におけるＰｔの含有量は、脱水素触媒の全量基準で０．９質量％以上である。
【０００８】
一態様において、脱水素触媒はＩｎを含有していてよい。
【０００９】
一態様において、脱水素触媒は、上記金属元素及びＰｔを担持する担体を更に含有していてよく、担体は、スピネル構造を有するＭｇＡｌ２Ｏ４を含んでいてよい。
【００１０】
一態様において、脱水素触媒は、塩素原子を含まない金属源を用いて上記金属元素及びＰｔを担体に担持させた触媒であってよい。
【００１１】
一態様において、脱水素触媒における上記金属元素の含有量は、脱水素触媒の全量基準で０．３〜２質量％であってよい。
【００１２】
一態様において、原料ガス中、スチームのアルカンに対するモル比は１．５〜４であってよい。
【００１３】
一態様において、アルカンはブタンであってよく、オレフィンはブテンであってよく、共役ジエンはブタジエンであってよい。
【００１４】
一態様において、生成ガスは少なくともオレフィンを含むものであってよい。この態様において、上記製造方法は、生成ガスを第二の脱水素触媒に接触させて、生成ガス中のオレフィンの少なくとも一部を共役ジエンに変換する第二の脱水素工程を更に備えていてよい。
【発明の効果】
【００１５】
本発明によれば、不飽和炭化水素の新規製造方法として、アルカンから不飽和炭化水素を効率良く得ることが可能な、不飽和炭化水素の製造方法が提供される。
【発明を実施するための形態】
【００１６】
以下、本発明の好適な一実施形態について説明する。
【００１７】
本実施形態に係る不飽和炭化水素の製造方法は、アルカン及びスチームを含む原料ガスを脱水素触媒に接触させて、オレフィン及び共役ジエンからなる群より選択される少なくとも一種の不飽和炭化水素を含む生成ガスを得る脱水素工程を備える。
【００１８】
本実施形態において、脱水素触媒は、Ｇａ、Ｉｎ及びＴｌからなる群より選択される少なくとも一種の金属元素とＰｔとを含有している。また、上記金属元素の含有量は脱水素触媒の全量基準で０．１〜５質量％であり、Ｐｔの含有量は脱水素触媒の全量基準で０．９質量％以上である。
【００１９】
本実施形態に係る製造方法によれば、特定の金属を担持させた脱水素触媒を用いることで、高い転化率でアルカンを反応させて、効率良く不飽和炭化水素を得ることができる。
【００２０】
原料ガスは、アルカンを含んでいる。アルカンの炭素数は、目的とする不飽和炭化水素の炭素数と同じであってよい。アルカンの炭素数は、例えば４〜１０であってよく、４〜６であってよい。
【００２１】
アルカンは、例えば、鎖状であってよく、環状であってもよい。鎖状アルカンとしては、例えば、ブタン、ペンタン、ヘキサン、ヘプタン、オクタン、デカン等が挙げられる。より具体的には、直鎖状アルカンとしては、ｎ−ブタン、ｎ−ペンタン、ｎ−ヘキサン、ｎ−ヘプタン、ｎ−オクタン、ｎ−デカン等が挙げられる。また、分岐状アルカンとしては、イソブタン、イソペンタン、２−メチルペンタン、３−メチルペンタン、２、３−ジメチルペンタン、イソヘプタン、イソオクタン、イソデカン等が挙げられる。環状アルカンとしては、例えば、シクロペンタン、シクロヘキサン、シクロヘプタン、シクロオクタン、シクロデカン、メチルシクロヘキサン等が挙げられる。原料ガスは、アルカンを一種含むものであってよく、二種以上含むものであってもよい。
【００２２】
原料ガスにおいて、アルカンの分圧は１．０ＭＰａ以下としてよく、０．１ＭＰａ以下としてもよく、０．０１ＭＰａ以下としてもよい。原料ガスのアルカン分圧を小さくすることでアルカンの転化率が一層向上しやすくなる。
【００２３】
また、原料ガスにおけるアルカンの分圧は、原料流量に対する反応器サイズを小さくする観点から、０．００１ＭＰａ以上とすることが好ましく、０．００５ＭＰａ以上とすることがより好ましい。
【００２４】
原料ガスは、スチームを更に含んでいる。スチームを原料ガスに含有させることで、触媒の活性低下が顕著に抑制される傾向がある。スチームの含有量は、アルカンに対して０．５倍モル以上とすることが好ましく、１．０倍モル以上とすることがより好ましく、１．５倍モル以上とすることが更に好ましい。また、スチームの含有量は、例えば、アルカンに対して５０倍モル以下であってよく、好ましくは１０倍モル以下であり、より好ましくは４倍モル以下である。すなわち、原料ガス中、スチームのアルカンに対するモル比は、０．５以上であることが好ましく、１．０以上であることがより好ましく、１．５以上であることがより好ましい。また、スチームのアルカンに対するモル比は、５０以下であることが好ましく、１０以下であることがより好ましく、４以下であることが更に好ましい。
【００２５】
原料ガスは、窒素、アルゴン等の不活性ガスを更に含有していてもよい。また、原料ガスは、上記以外に水素、酸素、一酸化炭素、炭酸ガス、オレフィン類、ジエン類等の他の成分を更に含有していてもよい。
【００２６】
本実施形態において、生成ガスは、オレフィン及び共役ジエンからなる群より選択される少なくとも一種の不飽和炭化水素を含む。オレフィン及び共役ジエンの炭素数は、いずれもアルカンの炭素数と同じであってよく、例えば４〜１０であってよく、４〜６であってよい。
【００２７】
オレフィンとしては、例えば、ブテン、ペンテン、ヘキセン、ヘプテン、オクテン、ノネン、デセン等が挙げられ、これらはいずれの異性体であってもよい。共役ジエンとしては、例えば、１，３−ブタジエン、１，３−ペンタジエン、イソプレン、１，３−ヘキサジエン、１，３−ヘプタジエン、１，３−オクタジエン、１，３−ノナジエン、１，３−デカジエン等が挙げられる。生成ガスは、不飽和炭化水素を一種含むものであってよく、二種以上の不飽和炭化水素を含むものであってよい。例えば、生成ガスは、オレフィン及び共役ジエンを含むものであってよい。
【００２８】
以下に、本実施形態における脱水素触媒について詳述する。
【００２９】
脱水素触媒は、アルカンの脱水素反応を触媒する固体触媒であり、Ｇａ、Ｉｎ及びＴｌからなる群より選択される少なくとも一種の金属元素とＰｔとを含有する触媒である。
【００３０】
好適な一態様において、脱水素触媒は、上記金属元素とＰｔとを担体に担持した触媒、すなわち、担体と、当該担体に担持された上記金属元素及びＰｔと、を含有する触媒であってよい。以下、担体に担持された上記金属元素及びＰｔを担持金属と総称する場合がある。
【００３１】
担体としては、例えば、アルミナ（Ａｌ２Ｏ３）、シリカ（ＳｉＯ２）、シリカアルミナ（ＳｉＯ２−Ａｌ２Ｏ３）、チタニア（ＴｉＯ２）、ジルコニア（ＺｒＯ２）、マグネシアアルミナ（ＭｇＡｌ２Ｏ４）などが挙げられる。これらのうち担体としては、ＭｇＡｌ２Ｏ４を含む担体が好ましく、スピネル構造を有するＭｇＡｌ２Ｏ４を含む担体が特に好ましい。
【００３２】
担体の比表面積は、例えば３０ｍ２／ｇ以上であってよく、５０ｍ２／ｇ以上であることが好ましい。これにより、アルカンの転化率を高くするという効果が奏される。また、担体の比表面積は、例えば１０００ｍ２／ｇ以下であってよく、５００ｍ２／ｇ以下であることが好ましい。このような比表面積を有することで、工業的に好適に利用可能な十分な強度を有する担体とすることができる。
【００３３】
担体の調製方法は特に限定されず、例えば、共沈法、沈着法、混練法、含浸法、ポアフィリング法等であってよい。これらのうち、上述の好適な比表面積が得られ易い観点からは、含浸法又はポアフィリング法が好ましい。含浸法の具体例として、例えば、第２族金属の無機塩を溶解させた溶液にアルミナを加え、撹拌した後、減圧下で溶媒を除去し、乾燥、焼成することで、担体を調製することができる。
【００３４】
脱水素触媒は、Ｇａ、Ｉｎ及びＴｌからなる群より選択される少なくとも一種の金属元素並びにＰｔを含有している。上記金属元素は、Ｇａ及びＩｎからなる群より選択される少なくとも一種であることが好ましく、Ｉｎであることがより好ましい。
【００３５】
上記金属元素の担持量は、脱水素触媒の全量基準で０．１質量％以上であり、好ましくは０．３質量％以上である。また、上記金属元素の担持量は、脱水素触媒の全量基準で５質量％以下であり、好ましくは２質量％以下である。脱水素触媒における上記金属元素の含有量が上記範囲であると、触媒劣化が抑制され、高い活性がより長期間にわたり維持される傾向がある。
【００３６】
Ｐｔの担持量は、脱水素触媒の全量基準で０．９質量％以上であり、好ましくは１．０質量％以上である。また、Ｐｔの担持量は、脱水素触媒の全量基準で５．０質量％以下であることが好ましく、より好ましくは３．０質量％以下である。このような担持量であると、触媒上で形成されるＰｔ粒子が脱水素反応に好適なサイズとなり、単位白金重量あたりの白金表面積が大きくなるため、より効率的な反応系が実現できる。
【００３７】
担持金属の担持方法は特に限定されず、例えば、含浸法、沈着法、共沈法、混練法、イオン交換法、ポアフィリング法が挙げられる。
【００３８】
担持方法の一態様を以下に示す。まず、担持金属の前駆体を含む溶液に担体を加え、溶液を撹拌する。その後、減圧下で溶媒を除去し、得られた固体を乾燥させる乾燥後の固体を焼成することで、担持金属を担体上に担持させることができる。
【００３９】
上記担持方法において、担持金属の前駆体は、例えば、金属塩又は錯体であってよい。担持金属の金属塩は、例えば、無機塩、有機酸塩又はこれらの水和物であってよい。無機塩は、例えば、硫酸塩、硝酸塩、塩化物、リン酸塩、炭酸塩等であってよい。有機酸塩は、例えば、酢酸塩、しゅう酸塩等であってよい。担持金属の錯体は、例えば、アルコキシド錯体、アンミン錯体等であってよい。
【００４０】
担持金属の前駆体は、塩素原子を含まない金属源であることが好ましい。塩素原子を含まない金属源を前駆体に用いることで、触媒調製時の装置の腐食を防止できる。
【００４１】
焼成は、例えば、空気雰囲気下又は酸素雰囲気下で行うことができる。焼成は一段階で行ってもよく、二段階以上の多段階で行ってもよい。焼成温度は、担持金属の前駆体を分解可能な温度であればよく、例えば２００〜１０００℃であってよく、４００〜８００℃であってもよい。なお、多段階の焼成を行う場合、少なくともその一段階が上記焼成温度であればよい。他の段階での焼成温度は、例えば上記と同じ範囲であってよく、１００〜２００℃であってもよい。
【００４２】
脱水素触媒は、成形性を向上させる観点から、成形助剤を更に含有していてもよい。成形助剤は、例えば、増粘剤、界面活性剤、保水材、可塑剤、バインダー原料等であってよい。
【００４３】
脱水素触媒の形状は特に限定されず、例えば、ペレット状、顆粒状、ハニカム状、スポンジ状等の形状であってよい。
【００４４】
脱水素触媒は、前処理として還元処理が行われたものを用いてもよい。還元処理は、例えば、還元性ガスの雰囲気下、４０〜６００℃で脱水素触媒を保持することで行うことができる。保持時間は、例えば０．０５〜２４時間であってよい。還元性ガスは、例えば、水素、一酸化炭素等を含むものであってよい。還元処理を行った脱水素触媒を用いることで、脱水素反応の初期の誘導期を短くすることができる。なお、初期の誘導期とは、脱水素触媒中の担持金属のうち、還元されて活性状態にあるものが非常に少なく、触媒の活性が低い状態をいう。
【００４５】
次いで、本実施形態における脱水素工程について詳述する。
【００４６】
脱水素工程は、原料ガスを脱水素触媒に接触させてアルカンの脱水素反応を行い、不飽和炭化水素を含む生成ガスを得る工程である。
【００４７】
脱水素工程は、例えば、脱水素触媒を充填した反応器を用い、当該反応器に原料ガスを流通させることにより実施してよい。反応器としては、固体触媒による気相反応に用いられる種々の反応器を用いることができる。反応器としては、例えば、固定床型反応器、ラジアルフロー型反応器、管型反応器等が挙げられる。
【００４８】
脱水素反応の反応形式は、例えば、固定床式、移動床式又は流動床式であってよい。これらのうち、設備コストの観点からは固定床式が好ましい。
【００４９】
脱水素反応の反応温度、すなわち反応器内の温度は、反応効率の観点から３００〜８００℃であってよく、５００〜７００℃であってよい。反応温度が５００℃以上であれば、不飽和炭化水素の生成量が一層多くなる傾向がある。反応温度が７００℃以下であれば、高い活性がより長期にわたって維持される傾向がある。
【００５０】
反応圧力、すなわち反応器内の気圧は０．０１〜１ＭＰａであってよく、０．０５〜０．８ＭＰａであってよく、０．１〜０．５ＭＰａであってよい。反応圧力が上記範囲にあると、脱水素反応がより進行し易くなり、一層優れた反応効率が得られる傾向がある。
【００５１】
脱水素工程を、原料ガスを連続的に供給する連続式の反応形式で行う場合、重量空間速度（以下、「ＷＨＳＶ」という。）は、０．１ｈ−１以上であってよく、１．０ｈ−１以上であってもよく、１００ｈ−１以下であってよく、３０ｈ−１以下であってもよい。ここで、ＷＨＳＶとは、連続式の反応装置における、触媒質量に対する原料ガスの供給速度（供給量／時間）の比（供給速度／触媒質量）である。なお、原料ガス及び触媒の使用量は、反応条件、触媒の活性等に応じて更に好ましい範囲を適宜選定してよく、ＷＨＳＶは上記範囲に限定されるものではない。
【００５２】
脱水素工程では、反応器に上記脱水素触媒（以下、第一の脱水素触媒ともいう。）以外の触媒を更に充填してもよい。
【００５３】
例えば、本実施形態では、反応器の第一の脱水素触媒より後段に、オレフィンから共役ジエンへの脱水素反応を触媒する第二の脱水素触媒が更に充填されていてもよい。第一の脱水素触媒は、アルカンからオレフィンへの脱水素反応の反応活性に優れるため、第一の脱水素触媒の後段に第二の脱水素触媒を充填することで、得られる生成ガス中の共役ジエンの割合を高めることができる。
【００５４】
また、本実施形態に係る製造方法は、脱水素工程で得られたオレフィンを含む生成ガス（以下、第一の生成ガスともいう。）を、第二の脱水素触媒に接触させてオレフィンの脱水素反応を行い、共役ジエンを含む第二の生成ガスを得る工程（以下、第二の脱水素工程ともいう。）を更に備えていてもよい。このような製造方法によれば、共役ジエンをより多く含む生成ガスを得ることができる。
【００５５】
第二の脱水素触媒としては、オレフィンの脱水素反応の触媒であれば、特に制限無く用いることができる。例えば、第二の脱水素触媒としては、貴金属触媒、ＦｅおよびＫを含有する触媒、Ｍｏ等を含有する触媒等を用いることができる。
【００５６】
第二の脱水素工程における脱水素反応の条件は、第一の脱水素工程における脱水素反応の条件と同様であってよい。
【００５７】
以上、本発明の好適な実施形態について説明したが、本発明は上記実施形態に限定されるものではない。
【実施例】
【００５８】
以下、実施例により本発明をより具体的に説明するが、本発明は実施例に限定されるものではない。
【００５９】
［触媒合成例１］
＜担体Ａ−１の調製＞
０．５〜１ｍｍに分級されたアルミナ１５ｇ（ネオビードＧＢ−１３、（株）水澤化学工業製、１質量％の濃度で水に懸濁させた懸濁液のｐＨ：７．９）に、１８．８ｇのＭｇ（ＮＯ３）２・６Ｈ２Ｏを５６ｍＬの水に溶解させた溶液を加えた。得られた混合液を、ロータリーエバポレーターを用いて、４０℃、０．０１５ＭＰａＡで３０分間撹拌し、４０℃、常圧で３０分間撹拌した。その後、混合液を撹拌しながら減圧下で水を除去した。得られた固体を１３０℃のオーブン中で一晩乾燥させた。次に、乾燥後の固体を、空気流通下、５５０℃で３時間、８００℃で３時間焼成した。得られた固体に、再び１８．８ｇのＭｇ（ＮＯ３）２・６Ｈ２Ｏを５６ｍＬの水に溶解させた溶液を加え、同様の手順を繰り返し行い、ＭｇＡｌ２Ｏ４を含む担体Ａ−１を得た。
【００６０】
＜触媒Ａ−１の調製＞
Ｐｔ濃度１００ｇ／Ｌのジニトロジアミン白金硝酸溶液０．１０１ｍＬを０．６０１ｍＬの水で希釈させた溶液Ａを用意し、この溶液Ａを１．０ｇの担体Ａ−１に含浸させた。その後、１３０℃のオーブン中で一晩乾燥させ、乾燥後の固体を、空気流通下、５５０℃で３時間焼成した。次いで、９．３ｍｇのＩｎ（ＮＯ３）３・３Ｈ２Ｏを０．６０６ｍＬの水に溶解させた溶液Ｂを用意し、この溶液Ｂを焼成後の固体に含浸させた。その後、１３０℃のオーブン中で一晩乾燥させ、乾燥後の固体を、空気流通下、５５０℃で３時間焼成した。最後に、５５０℃で２時間の水素還元を行い、Ｐｔ及びＩｎが担持された触媒Ａ−１を得た。なお、触媒Ａ−１において、Ｐｔの担持量は１．０質量％、Ｉｎの担持量は０．２９質量％であった。
【００６１】
［触媒合成例２］
＜触媒Ａ−２の調製＞
溶液Ｂに代えて、１８．６ｍｇのＩｎ（ＮＯ３）３・３Ｈ２Ｏを０．６０８ｍＬの水に溶解させた溶液を用いたこと以外は、触媒合成例１と同様にして触媒調製を行い、触媒Ａ−２を得た。得られた触媒Ａ−２において、Ｐｔの担持量は１．０質量％、Ｉｎの担持量は０．５９質量％であった。
【００６２】
［触媒合成例３］
＜触媒Ａ−３の調製＞
溶液Ｂに代えて、２７．８ｍｇのＩｎ（ＮＯ３）３・３Ｈ２Ｏを０．６０７ｍＬの水に溶解させた溶液を用いたこと以外は、触媒合成例１と同様にして触媒調製を行い、触媒Ａ−３を得た。得られた触媒Ａ−３において、Ｐｔの担持量は１．０質量％、Ｉｎの担持量は０．８８質量％であった。
【００６３】
［触媒合成例４］
＜触媒Ａ−４の調製＞
溶液Ｂに代えて、３７．１ｍｇのＩｎ（ＮＯ３）３・３Ｈ２Ｏを０．６０６ｍＬの水に溶解させた溶液を用いたこと以外は、触媒合成例１と同様にして触媒調製を行い、触媒Ａ−４を得た。得られた触媒Ａ−４において、Ｐｔの担持量は１．０質量％、Ｉｎの担持量は１．１６質量％であった。
【００６４】
［触媒合成例５］
＜触媒Ａ−５の調製＞
溶液Ｂに代えて、７４．２ｍｇのＩｎ（ＮＯ３）３・３Ｈ２Ｏを０．６００ｍＬの水に溶解させた溶液を用いたこと以外は、触媒合成例１と同様にして触媒調製を行い、触媒Ａ−５を得た。得られた触媒Ａ−５において、Ｐｔの担持量は１．０質量％、Ｉｎの担持量は２．３０質量％であった。
【００６５】
［触媒合成例６］
＜触媒Ｂ−１の調製＞
溶液Ｂの含浸を行わなかったこと以外は、触媒合成例１と同様にして触媒調製を行い、触媒Ｂ−１を得た。得られた触媒Ａ−５において、Ｐｔの担持量は１．０質量％、Ｉｎの担持量は０質量％であった。
【００６６】
（実施例１）
１．０ｇの触媒Ａ−１を管型反応器に充填し、反応管を固定床流通式反応装置に接続した。次に、水素及びＮ２の混合ガス（水素：Ｎ２＝５：５（ｍｏｌ比））を５０ｍＬ／ｍｉｎで流通させながら、反応管の上層を５５０℃まで昇温し、当該温度で１時間保持した。同時に、反応管の下層を６００℃まで昇温し、当該温度で１時間保持した。続いて、ｎ−ブタン、Ｎ２及びスチーム（水）の混合ガス（原料ガス）を反応器に供給し、原料ガス中のｎ−ブタンの脱水素反応を行った。ここで、原料ガスにおけるｎ−ブタン、Ｎ２及びスチームのモル比は、１：５：３に調整した。管型反応器への原料ガスの供給速度は、６２ｍＬ／ｍｉｎに調整した。触媒全量に対するＷＨＳＶは１．０ｈ−１に調整した。管型反応器の原料ガスの圧力は大気圧に調整した。
【００６７】
反応開始時から６０分が経過した時点で、脱水素反応の生成物（生成ガス）を管型反応器から採取した。また、反応開始時間から３００分が経過した時点で、脱水素反応の生成物（生成ガス）を管型反応器から採取した。なお、反応開始時とは、原料ガスの供給が開始された時間である。各時点において採取された生成ガスを、熱伝導度検出器を備えたガスクロマトグラフ（ＴＣＤ−ＧＣ）を用いて分析した。分析の結果、生成ガスがブテン及び１，３−ブタジエンを含有することが確認された。上記ガスクロマトグラフに基づき、各時点において採取された生成ガス中のブテンの濃度（単位：質量％）及びブタジエンの濃度（単位：質量％）を定量した。
【００６８】
生成ガス中のブタン、ブテン及び１，３−ブタジエンの濃度から、６０分経過時点及び１８０分経過時点におけるブタン転化率、ブテン収率及びブタジエン収率を算出した。なお、ブタン転化率は下記式（１）により定義され、ブタジエン収率は下記式（２）により定義され、ブテン収率は下記式（３）により定義される。
ＲＹ１＝Ｍａ／Ｍ０×１００      （１）
ＲＹ２＝Ｍｂ／Ｍ０×１００      （２）
ＲＹ３＝ＭＰ／Ｍ０×１００      （３）
式（１）におけるＲＹ１はブタン転化率であり、Ｍ０は、原料ガス中のｎ−ブタンのモル数であり、Ｍａは、生成ガス中のｎ−ブタンのモル数である。
式（２）におけるＲＹ１はブタジエン収率であり、Ｍ０は、原料ガス中のｎ−ブタンのモル数であり、Ｍｂは、生成ガス中の１，３−ブタジエンのモル数である。
式（３）におけるＲＹ２はブテン収率であり、Ｍ０は、原料ガス中のｎ−ブタンのモル数であり、ＭＰは生成ガス中の１−ブテン、ｔ−２−ブテン及びｃ−２−ブテンのモル数である。
【００６９】
算出の結果、６０分経過時点でのブタン転化率、ブテン収率及びブタジエン収率はそれぞれ５７．２％、３５．２％、２．３％、１８０分経過時点でのブタン転化率、ブテン収率及びブタジエン収率はそれぞれ４０．４％、２５．６％、２．７％であった。
【００７０】
（実施例２）
触媒Ａ−１に代えて触媒Ａ−２を用いたこと以外は実施例１と同様の操作により、ｎ−ブタンの脱水素反応及び生成ガスの分析を行った。反応開始時から６０分経過時点でのブタン転化率、ブテン収率及びブタジエン収率はそれぞれ６５．３％、４４．１％、３．３％、１８０分経過時点でのブタン転化率、ブテン収率及びブタジエン収率はそれぞれ４９．１％、３５．１％、４．０％であった。
【００７１】
（実施例３）
触媒Ａ−１に代えて触媒Ａ−３を用いたこと以外は実施例１と同様の操作により、ｎ−ブタンの脱水素反応及び生成ガスの分析を行った。反応開始時から６０分経過時点でのブタン転化率、ブテン収率及びブタジエン収率はそれぞれ６２．１％、４７．３％、６．１％、１８０分経過時点でのブタン転化率、ブテン収率及びブタジエン収率はそれぞれ５５．９％、４３．６％、６．６％であった。
【００７２】
（実施例４）
触媒Ａ−１に代えて触媒Ａ−４を用いたこと以外は実施例１と同様の操作により、ｎ−ブタンの脱水素反応及び生成ガスの分析を行った。反応開始時から６０分経過時点でのブタン転化率、ブテン収率及びブタジエン収率はそれぞれ６８．２％、５１．７％、７．０％、１８０分経過時点でのブタン転化率、ブテン収率及びブタジエン収率はそれぞれ５６．７％、４３．５％、７．５％であった。
【００７３】
（実施例５）
触媒Ａ−１に代えて触媒Ｂ−２を用いたこと以外は実施例１と同様の操作により、ｎ−ブタンの脱水素反応及び生成ガスの分析を行った。反応開始時から６０分経過時点でのブタン転化率、ブテン収率及びブタジエン収率はそれぞれ５５．６％、４２．７％、５．７％、１８０分経過時点でのブタン転化率、ブテン収率及びブタジエン収率はそれぞれ４８．１％、３４．１％、６．６％であった。
【００７４】
（比較例１）
触媒Ａ−１に代えて触媒Ｂ−１を用いたこと以外は実施例１と同様の操作により、ｎ−ブタンの脱水素反応及び生成ガスの分析を行った。反応開始時から６０分経過時点でのブタン転化率、ブテン収率及びブタジエン収率はそれぞれ４１．５％、７．５％、０．４％、１８０分経過時点でのブタン転化率、ブテン収率及びブタジエン収率はそれぞれ３１．５％、６．８％、０．４％であった。
【００７５】
実施例１〜５及び比較例１の結果を表１に示す。
【００７６】
【表１】
2018197215.tif 000002